(57)【要約】【課題】比較的簡単な工程で製造され、リチウムイオンの吸蔵及び放出時の体積変化に基づく多結晶シリコン粒子の変形応力を、結晶粒の粒界及び亜結晶粒の亜粒界にて緩和することにより、多結晶シリコン粒子が割れて細かくなるのを防止する。【解決手段】リチウム二次電池用負極材料は、平均粒径が１μｍ〜１００μｍである多結晶シリコン粒子１１を主成分とし、この多結晶シリコン粒子１１内に平均粒径が１０ｎｍ〜１μｍである複数の結晶粒１２が存在し、更に各結晶粒１２内に平均粒径が１ｎｍ〜１００ｎｍである複数の亜結晶粒１３が存在する。また多結晶シリコン粒子１１の粒径は結晶粒１２の粒径より１０ｎｍ〜５００ｎｍ大きく形成され、結晶粒１２の粒径は亜結晶粒１３の粒径より１ｎｍ〜５０ｎｍ大きく形成される。【選択図】  図１
2004303593.tif 000002
【特許請求の範囲】
【請求項１】
平均粒径が１μｍ〜１００μｍである多結晶シリコン粒子（１１）を主成分とし、前記多結晶シリコン粒子（１１）内に平均粒径が１０ｎｍ〜１μｍである複数の結晶粒（１２）が存在し、前記各結晶粒（１２）内に平均粒径が１ｎｍ〜１００ｎｍである複数の亜結晶粒（１３）が存在し、前記多結晶シリコン粒子（１１）の粒径が前記結晶粒（１２）の粒径より１０ｎｍ〜５００ｎｍ大きく形成され、かつ前記結晶粒（１２）の粒径が前記亜結晶粒（１３）の粒径より１ｎｍ〜５０ｎｍ大きく形成されたリチウム二次電池用負極材料。
【請求項２】
多結晶シリコン粒子にリン、ホウ素及びアルミニウムからなる群より選ばれた１種又は２種以上の元素が不純物としてドープされた請求項１記載のリチウム二次電池用負極材料。
【請求項３】
多結晶シリコン粒子１００重量％に、平均粒径０．０５μｍ〜１０μｍの炭素質粒子が１〜６０重量％混合された請求項１又は２記載のリチウム二次電池用負極材料。
【請求項４】
請求項１ないし３いずれかに記載の負極材料１００重量％に結合材を０．５〜４０重量％混合して作製されたリチウム二次電池用負極。
【請求項５】
請求項４に記載の負極を用いた非水電解液リチウム二次電池。
【請求項６】
請求項４に記載の負極を用いたリチウムイオンポリマー二次電池。
【請求項７】
シリコン原料によりインゴットを作製する工程と、
前記インゴットを非酸化雰囲気中で１０００〜１３９０℃の温度に保持した状態で前記インゴット内の歪速度が１×１０−５〜１×１０−３／秒となるように前記インゴットを加圧して塑性加工する工程と、
前記加熱・加圧されたインゴットを粉砕することにより請求項１ないし３いすれかに記載の多結晶シリコン粒子を作製する工程と
を含むリチウム二次電池用負極材料の製造方法。
【発明の詳細な説明】
【０００１】
【発明の属する技術分野】
本発明は、リチウム二次電池に用いられる負極材料と、この負極材料を製造する方法に関するものである。
【０００２】
【従来の技術】
最近、シリコン、或いはシリコンベースの合金又は化合物がリチウム二次電池の負極材料として注目され、多くの特許出願がなされている（例えば、特許文献１、特許文献２参照）。特許文献１には、シリコンを主成分とする負極材料がリチウムイオンなどの軽金属イオンをドープ及び脱ドープ可能な性質を有するように構成された負極材料が開示されている。この負極材料では、シリコンがシリコン単体（単結晶）であるか、或いはＳｉＯ２やＳｉＣ等のシリコン化合物である。また負極材料に導電性を付与するために、ｐ型又はｎ型の不純物がドープされる。なお、上記負極材料を用いて負極を製造するには、先ずシリコン単体の単結晶又はシリコン化合物の単結晶を粉砕した粒子をアルゴンガス雰囲気中で加熱して乾燥することによりシリコン粒子を作製する。次にこのシリコン粒子と結着剤と溶媒と導電材とを混合してスラリーを調製する。更にこのスラリーを集電体に塗布し乾燥することにより、負極が製造される。またこの負極と、正極と、非水電解液とを用いて非水電解液二次電池が製造される。
【０００３】
このように製造された負極では、炭素質材料を主成分とする負極に比べて密度が高く、結着剤により互いに結着されたシリコン粒子の層間や微細な空間にリチウムイオンを多量にドープ及び脱ドープできる。従って、上記負極材料を用いた非水電解液二次電池は、充放電容量が上記炭素質材料を主成分とする負極より数倍から１０倍高くなり、単位体積当りのエネルギ密度を増大できるようになっている。
【０００４】
一方、特許文献２には、金属質物、黒鉛質物及び有機物である炭素質物前駆体を混合し、不活性ガス雰囲気下で焼成する非水系リチウム二次電池用負極材の製造法が開示されている。この製造法では、金属質物が固相Ａ及びＢからなり、固相Ａからなる核粒子の周囲の一部又は全面が固相Ｂにより被覆される。また固相Ａは構成元素としてシリコンを含む。更に固相Ｂは、周期律表の２族元素、遷移金属元素、１２族元素、１３族元素、並びに炭素とシリコンを除く１４族元素からなる群より選ばれた少なくとも１種の元素と、シリコンとの固溶体又は金属間化合物である。
【０００５】
このように構成された非水系リチウム二次電池用負極材の製造法では、体積容量の大きな金属質物と導電性粒子である黒鉛質物を炭素質物前駆体で一体に接触処理するので、電池の容量を増大し、電池のサイクル寿命を延すことができる。また金属質物及び黒鉛質物の表面に炭素質物が存在することにより、初回充電時に生じる不可逆容量を抑制できるようになっている。
【０００６】
【特許文献１】
特開平１０−８３８１７号公報
【特許文献２】
特開２００１−２１０３２９号公報
【０００７】
【発明が解決しようとする課題】
しかし、上記特許文献１に示された負極材料を用いた非水電解液二次電池では、結着剤により互いに結着されたシリコン粒子が単結晶であるため、リチウムイオンの吸蔵及び放出時における体積変化が大きく、上記シリコン粒子内に亀裂が発生する場合があった。このため、二次電池のサイクル特性が低下し、サイクル寿命が短くなるとともに、上記亀裂の進行によりシリコン粒子が割れて細かくなるおそれがあった。
また、上記特許文献１に示された負極材料を用いた非水電解液二次電池では、導電性の低いシリコンを使用しているため、高密度充放電時に電圧降下が大きくなる問題点もあった。
更に、上記特許文献２に示された非水系リチウム二次電池用負極材の製造法では、金属質物及び黒鉛質物を炭素質物前駆体で接触処理するという比較的製造工数の多い処理が必要であるため、製造コストが増大する問題点があった。
【０００８】
本発明の目的は、比較的簡単な工程で製造でき、リチウムイオンの吸蔵及び放出時の体積変化に基づく多結晶シリコン粒子の変形応力を、結晶粒の粒界及び亜結晶粒の亜粒界にて緩和することにより、多結晶シリコン粒子が割れて細かくなるのを防止できる、リチウム二次電池用負極材料及びその製造方法を提供することにある。
本発明の別の目的は、リチウムイオンの吸蔵及び放出時におけるリチウムイオンの拡散を向上させることにより、リチウム二次電池のサイクル特性及び高密度充放電特性を向上できる、リチウム二次電池用負極材料及びその製造方法を提供することにある。
【０００９】
【課題を解決するための手段】
請求項１に係る発明は、図１に示すように、平均粒径が１μｍ〜１００μｍである多結晶シリコン粒子１１を主成分とし、この多結晶シリコン粒子１１内に平均粒径が１０ｎｍ〜１μｍである複数の結晶粒１２が存在し、各結晶粒１２内に平均粒径が１ｎｍ〜１００ｎｍである複数の亜結晶粒１３が存在し、多結晶シリコン粒子１１の粒径が結晶粒１２の粒径より１０ｎｍ〜５００ｎｍ大きく形成され、かつ結晶粒１２の粒径が亜結晶粒１３の粒径より１ｎｍ〜５０ｎｍ大きく形成されたリチウム二次電池用負極材料である。
この請求項１に記載されたリチウム二次電池用負極材料では、多結晶シリコン粒子１１によるリチウムイオンの吸蔵及び放出時の多結晶シリコン粒子１１の体積変化が多結晶シリコン粒子１１の結晶粒１２の粒界１２ａ及び亜結晶粒１３の亜粒界１３ａにより緩和される。即ち、上記多結晶シリコン粒子１１の結晶粒１２の粒界１２ａ及び亜結晶粒１３の亜粒界１３ａが上記体積変化を抑制するので、多結晶シリコン粒子１１内に亀裂が発生することはなく、多結晶シリコン粒子１１が割れて細かくなるのを防止できる。また結晶粒１２の粒界１２ａ及び亜結晶粒１３の亜粒界１３ａがリチウムの拡散経路として機能するので、良好な充放電特性が得られる。なお、上記多結晶シリコン粒子１１の平均粒径、結晶粒１２の平均粒径及び亜結晶粒１３の平均粒径は、マイクロトラック法又は電子顕微鏡観察により測定される。
【００１０】
請求項２に係る発明は、請求項１に係る発明であって、更に多結晶シリコン粒子にリン、ホウ素及びアルミニウムからなる群より選ばれた１種又は２種以上の元素が不純物としてドープされたことを特徴とする。
この請求項２に記載されたリチウム二次電池用負極材料では、上記不純物を多結晶シリコン粒子にドープすることにより、導電性の低い多結晶シリコン粒子を主成分とする負極材料の導電性を高めることができる。
【００１１】
請求項３に係る発明は、請求項１又は２に係る発明であって、更に多結晶シリコン粒子１００重量％に、平均粒径０．０５μｍ〜１０μｍの炭素質粒子が１〜６０重量％混合されたことを特徴とする。
この請求項３に記載されたリチウム二次電池用負極材料では、上記炭素質粒子を多結晶シリコン粒子に混合して分散することにより、導電性の低い多結晶シリコン粒子を主成分とする負極材料の導電性を高めることができる。
【００１２】
請求項４に係る発明は、請求項１ないし３いずれかに記載の負極材料１００重量％に結合材を０．５〜４０重量％混合して作製されたリチウム二次電池用負極である。
この請求項４に記載されたリチウム二次電池用負極では、負極材料中の多結晶シリコン粒子によるリチウムイオンの吸蔵及び放出時の多結晶シリコン粒子の体積変化が多結晶シリコン粒子の結晶粒の粒界及び亜結晶粒の亜粒界により緩和されるので、負極のサイクル寿命を延すことができるとともに、負極の充放電効率を向上できる。
【００１３】
請求項５に係る発明は、請求項４に記載の負極を用いた非水電解液リチウム二次電池である。
請求項６に係る発明は、請求項４に記載の負極を用いたリチウムイオンポリマー二次電池である。
この請求項５に記載された非水電解液リチウム二次電池又は請求項６に記載されたリチウムイオンポリマー二次電池では、多結晶シリコン粒子によるリチウムイオンの吸蔵及び放出時の多結晶シリコン粒子の体積変化が多結晶シリコン粒子の結晶粒の粒界及び亜結晶粒の亜粒界で緩和されるので、二次電池のサイクル寿命を延すことができるとともに、二次電池の充放電効率を向上できる。また電圧降下させずに二次電池の高密度充放電を行うことができる、即ち二次電池の高密度充放電特性を向上できる。
【００１４】
請求項７に係る発明は、シリコン原料によりインゴットを作製する工程と、このインゴットを非酸化雰囲気中で１０００〜１３９０℃の温度に保持した状態でインゴット内の歪速度が１×１０−５〜１×１０−３／秒となるようにインゴットを加圧して塑性加工する工程と、この加熱・加圧されたインゴットを粉砕することにより請求項１ないし３いずれかに記載の多結晶シリコン粒子を作製する工程とを含むリチウム二次電池用負極材料の製造方法である。
この請求項７に記載されたリチウム二次電池用負極材料の製造方法では、比較的簡単な工程で上記請求項１ないし３いずれかに記載された負極材料を製造できるので、僅かな製造コストの増大で済む。
【００１５】
【発明の実施の形態】
次に本発明の実施の形態を図面に基づいて説明する。
［１］負極材料
▲１▼  負極材料の構成
図１に示すように、非水電解液リチウム二次電池又はリチウムイオンポリマー二次電池の負極材料には、平均粒径が１〜１００μｍ、好ましくは５〜２０μｍである多結晶シリコン粒子１１を主成分として含まれる。この多結晶シリコン粒子１１はリチウムイオンを吸蔵又は放出する負極活物質である。上記多結晶シリコン粒子１１の平均粒径を１〜１００μｍの範囲に限定したのは、１μｍ未満では負極活物質の分散性が低下し良好な負極が得られず、１００μｍを越えると負極活物質の充填性が低下し充放電容量が低下するからである。
【００１６】
また多結晶シリコン粒子１１内には、平均粒径が１０ｎｍ〜１μｍ、好ましくは２０ｎｍ〜１００ｎｍである複数の結晶粒１２が存在し、各結晶粒１２内には、平均粒径が１ｎｍ〜１００ｎｍ、好ましくは５ｎｍ〜５０ｎｍである複数の亜結晶粒１３が存在する。上記結晶粒１２の平均粒径を１０ｎｍ〜１μｍの範囲に限定したのは、１０ｎｍ未満では結晶粒１２の平均粒径が小さ過ぎてその粒界１２ａに高密度転位を導入できず、１μｍを越えると充放電時の多結晶シリコン粒子１１の体積変化を十分に緩和できないからである。また上記亜結晶粒１３の平均粒径を１ｎｍ〜１００ｎｍの範囲に限定したのは、１ｎｍ未満では亜結晶粒１３の平均粒径が小さ過ぎてその亜粒界１３ａに高密度転位を導入できず、１００ｎｍを越えると充放電時の多結晶シリコン粒子１１の体積変化を十分に緩和できないからである。
【００１７】
更に多結晶シリコン粒子１１の粒径は結晶粒１２の粒径より１０ｎｍ〜５００ｎｍ、好ましくは５０ｎｍ〜３００ｎｍ大きく形成され、かつ結晶粒１２の粒径は亜結晶粒１３の粒径より１ｎｍ〜５０ｎｍ、好ましくは５ｎｍ〜３０ｎｍ大きく形成される。上記多結晶シリコン粒子１１の粒径と結晶粒１２の粒径との差を１０ｎｍ〜５００ｎｍの範囲に限定したのは、結晶粒１２の粒径が多結晶シリコン粒子１１より大きくなるという不合理を回避するためである。また多結晶シリコン粒子１１の結晶粒１２の粒径と亜結晶粒１３の粒径との差を１ｎｍ〜５０ｎｍの範囲に限定したのは、亜結晶粒１３の粒径が結晶粒１２の粒径より大きくなるという不合理を回避するためである。
【００１８】
一方、上記多結晶シリコン粒子１１には、リン、ホウ素及びアルミニウムからなる群より選ばれた１種又は２種以上のドープ元素が不純物としてドープされることが好ましい。これらの不純物のドープ量は１×１０５〜１×１０１９ａｔｏｍｓ／ｃｍ３、好ましくは１×１０８〜１×１０１８ａｔｏｍｓ／ｃｍ３である。上記ドープ元素のドープ量を１×１０５〜１×１０１９ａｔｏｍｓ／ｃｍ３の範囲に限定したのは、１×１０５ａｔｏｍｓ／ｃｍ３未満では十分な導電性が得られず、１×１０１９ａｔｏｍｓ／ｃｍ３を越えると高ドープするために高価な特別の装置が必要になるからである。
【００１９】
上記多結晶シリコン粒子１１には、アセチレンブラックやケッチンブラック等の炭素質粒子が混合されることが好ましい。この炭素質粒子の平均粒径は０．０５μｍ〜１０μｍ、好ましくは０．１μｍ〜５μｍである。また上記炭素質粒子は多結晶シリコン粒子１００重量％に対して、１〜６０重量％、好ましくは３〜４０重量％混合される。炭素質粒子の平均粒径を０．０５μｍ〜１０μｍの範囲に限定したのは、０．０５μｍ未満では炭素質粒子の分散性が低下し良好な負極が得られず、１０μｍを越えると負極の導電性が低下するからである。また炭素質粒子の混合割合を１〜６０重量％の範囲に限定したのは、１重量％未満では十分な導電性が得られず、６０重量％を越えると負極活物質量が低下し単位重量当りの充放電容量が低下するからである。
【００２０】
▲２▼  負極材料の製造方法
先ずシリコン原料として市販の多結晶シリコン又は単結晶シリコンの塊を用意し、この塊を機械加工してインゴットを作製する。次にこのインゴットを高温塑性加工装置に挿入し、非酸化雰囲気中で１０００〜１３９０℃、好ましくは１２５０〜１３７０℃の歪加工温度に保持した状態で、インゴット内の歪速度が１×１０−５〜１×１０−３／秒、好ましくは５×１０−５〜５×１０−４／秒となるようにインゴットを加圧して塑性加工する。この塑性加工により、インゴット内における結晶内転位の増加と転位の回復による再結晶化が同時に進行する、いわゆる動的再結晶化が進行し、インゴット内の結晶粒が微細化されて複数の結晶粒が生成されるとともに、これらの結晶粒内に複数の亜結晶粒が生成される。
【００２１】
ここで、上記非酸化雰囲気としては、アルゴンガス、ヘリウムガス等の不活性ガス雰囲気や、窒素ガス雰囲気が挙げられ、インゴットを非酸化雰囲気に保持したのはインゴットの酸化を防止するためである。また上記歪加工温度を１０００〜１３９０℃の範囲に限定したのは、１０００℃未満では塑性変形が十分に行われず脆性破壊が生じ、１３９０℃を越えるとインゴットが軟化し十分な塑性歪みが得れないからである。更にインゴット内の歪み速度を１×１０−５〜１×１０−３／秒の範囲に限定したのは、１×１０−５／秒未満では十分に転位が導入されず再結晶化により結晶粒が粗大化する不具合があり、１×１０−３／秒を越えると転位の回復が十分に行われず破壊し易くなるからである。
【００２２】
更に上記加熱・加圧されたインゴットを粉砕機を用いて粉砕した後に、湿式ボールミルや遊星ボールミル等を用いて粉砕し、平均粒径が１μｍ〜１００μｍである多結晶シリコン粒子を作製する。
【００２３】
なお、上記粉砕した多結晶シリコン粒子に、リン、ホウ素又はアルミニウムのドープ元素をドープすることが好ましい。多結晶シリコン粒子にリン等をドープするには、熱拡散法、レーザドーピング法、プラズマドーピング法、イオン注入法等が用いられる。
【００２４】
また、上記粉砕した多結晶シリコン粒子に平均粒径０．０５μｍ〜１０μｍの炭素質粒子を混合してもよく、この混合体を焼結し粉砕して結合粒子を作製してもよい。この結合粒子を作製するには、先ず多結晶シリコン粒子１００重量％に炭素質粒子を１〜６０重量％混合した後に、圧縮成形してペレットを作製する。次にこのペレットを不活性ガス雰囲気で３００〜１０００℃の温度に２〜１０時間保持して焼成する。更にこの焼成されたペレットを湿式ボールミルや遊星ボールミル等により粉砕して、平均粒径が１μｍ〜１００μｍの多結晶シリコン及び炭素質の結合粒子を作製する。
【００２５】
このように製造された負極材料では、図１に示すように、負極活物質である多結晶シリコン粒子１１がリチウムイオンを吸蔵するときに膨張し、リチウムイオンを放出するときに収縮するけれども、上記リチウムイオンの吸蔵及び放出時の体積変化が上記多結晶シリコン粒子１１の結晶粒１２の粒界１２ａ及び亜結晶粒１３の亜粒界１３ａにより緩和される。即ち、上記多結晶シリコン粒子１１の結晶粒１２の粒界１２ａ及び亜結晶粒１３の亜粒界１３ａが上記体積変化を抑制する。この結果、多結晶シリコン粒子１１内に亀裂が発生しないので、多結晶シリコン粒子１１が割れて細かくなるのを防止できる。
なお、上記多結晶シリコン粒子にリン、ホウ素又はアルミニウムを不純物としてドープしたり、或いは多結晶シリコン粒子に炭素質粒子を混合すれば、導電性の低い多結晶シリコン粒子を主成分とする負極材料の導電性を高めることができる。
【００２６】
［２］負極
▲１▼  負極の構成
上記多結晶シリコン粒子と、上記ドープ元素と、上記炭素質粒子とを含む負極材料に、ポリフッ化ビニリデン等の結合材を混合することにより、負極が作製される。負極材料１００重量％に、０．５〜４０重量％、好ましくは１〜３０重量％の結合材が混合される。結合材の混合割合を０．５〜４０重量％の範囲に限定したのは、０．５重量％未満では結着力が不足し負極活物質が剥離してしまい、４０重量％を越えると単位重量当りの充放電容量が低下してしまうからである。
【００２７】
▲２▼  負極の製造方法
先ず上記［１］▲２▼により得られた負極材料１００重量％と、ポリフッ化ビニリデン（ＰＶｄＦ）等の結合材０．５〜４０重量％、好ましくは１〜３０重量％とを混合して、負極スラリーを調製する。ここで結合材はアセトン等の溶剤に溶解させた状態で混合される。次に負極スラリーを負極集電体箔の上面に、スクリーン印刷法やドクタブレード法などにより塗布し乾燥することにより負極が作製される。なお、負極スラリーをガラス基板上に塗布し乾燥した後に、ガラス基板から剥離して負極フィルムを作製し、更にこの負極フィルムを負極集電体に重ねて所定の圧力でプレス成形することにより、負極を作製してもよい。
【００２８】
このように製造された負極では、負極材料中の負極活物質である多結晶シリコン粒子によるリチウムイオンの吸蔵及び放出時に、多結晶シリコン粒子が体積変化するけれども、この体積変化が上記多結晶シリコン粒子の結晶粒の粒界及び亜結晶粒の亜粒界により緩和される。即ち、上記多結晶シリコン粒子の結晶粒の粒界及び亜結晶粒の亜粒界が上記体積変化を抑制する。この結果、多結晶シリコン粒子内に亀裂が発生せず、多結晶シリコン粒子が割れて細かくなるのを防止できるので、負極のサイクル寿命を延すことができるとともに、負極の充放電効率を向上できる。
【００２９】
［３］二次電池の製造方法
▲１▼  非水電解液リチウム二次電池
先ず上記［２］▲２▼により作製された負極と、非水電解液［例えば、エチレンカーボネート（ＥＣ）とジエチレンカーボネート（ＤＥＣ）からなる混合溶媒（混合重量比１：１）と過塩素酸リチウムを１モル／リットル溶解させたもの］を含む電解質層と、正極集電体上に結合材、正極材料及び導電助剤からなる正極スラリーをドクタブレード法にて塗布し乾燥することにより形成された正極とを用意する。次に上記負極、電解質層及び正極を積層する。これにより非水電解液リチウム二次電池が得られる。
【００３０】
▲２▼  リチウムイオンポリマー二次電池
先ず上記［２］▲２▼により得られた負極と、ポリエチレンオキシドやポリフッ化ビニリデン等からなるポリマー電解質層と、正極集電体上に結合材、正極材料及び導電助剤からなる正極スラリーをドクタブレード法にて塗布し乾燥することにより形成された正極とを用意する。次に上記負極、電解質層及び正極を積層する。これによりリチウムイオンポリマー二次電池が得られる。
【００３１】
このように製造された非水電解液リチウム二次電池やリチウムイオンポリマー二次電池では、負極材料中の負極活物質である多結晶シリコン粒子によるリチウムイオンの吸蔵及び放出時に、多結晶シリコン粒子が体積変化するけれども、この体積変化が上記多結晶シリコン粒子の結晶粒の粒界及び亜結晶粒の亜粒界により緩和される。即ち、上記多結晶シリコン粒子の結晶粒の粒界及び亜結晶粒の亜粒界が上記体積変化を抑制する。この結果、多結晶シリコン粒子内に亀裂が発生せず、多結晶シリコン粒子が割れて細かくなるのを防止できるので、二次電池のサイクル寿命を延すことができるとともに、二次電池の充放電効率を向上できる。また電圧降下させずに二次電池の高密度充放電を行うことができる、即ち二次電池の高密度充放電特性を向上できる。
【００３２】
【実施例】
次に本発明の実施例を比較例とともに詳しく説明する。
＜実施例１＞
▲１▼  多結晶シリコン粒子の製造
先ずシリコン原料として市販の単結晶シリコンの塊を用意し、この塊を機械加工することにより、半径及び長さがそれぞれ８ｍｍ及び２０ｍｍである円柱状のインゴットを作製した。次いでこのインゴットを高温塑性加工装置に挿入し、アルゴンガス雰囲気中で１０００℃の歪加工温度に保持した状態で、インゴット内の歪速度が５×１０−５／秒となるようにインゴットを加圧して塑性加工した。次に上記加熱・加圧されたインゴットを粉砕機を用いて粉砕した後に、湿式ボールミルを用いて粉砕し、平均粒径が１０μｍである多結晶シリコン粒子を作製した。更に上記粉砕した多結晶シリコン粒子１００重量％に、平均粒径０．０５μｍのアセチレンブラックからなる炭素質粒子を１５重量％混合して、負極材料を得た。
【００３３】
▲２▼  負極の製造
先ず上記負極材料７０重量％と、ポリフッ化ビニリデン（ＰＶｄＦ）からなる結合材１５重量％とを混合して負極スラリーを調製した。ここで上記結合材の溶剤としてアセトンを用いた。次いで上記負極スラリーをガラス基板上に塗布して乾燥した後に剥離することにより厚さ０．０９ｃｍの負極フィルムを作製した。この負極フィルムを縦×横がそれぞれ１．２ｃｍ×１．２ｃｍの正方形に切断して、２枚の正方形の負極フィルムを得た。次にこれらの負極フィルムを縦×横×厚さがそれぞれ１ｃｍ×１ｃｍ×０．１ｃｍの正方形金属網状の負極集電体の両面に配置して積層体を作製した。更にこの積層体に１１０〜１３０℃に加熱されたプレス機で０．５〜３ＭＰａの圧力をかけて圧着した。これにより負極を得た。この負極を実施例１とした。
【００３４】
＜実施例２＞
インゴットを高温塑性加工装置に挿入したときの歪加工温度を１２５０℃としたことを除いて、実施例１と同様にして負極を作製した。この負極を実施例２とした。
＜実施例３＞
インゴットを高温塑性加工装置に挿入したときの歪加工温度を１３７０℃としたことを除いて、実施例１と同様にして負極を作製した。この負極を実施例３とした。
＜実施例４＞
インゴットを高温塑性加工装置に挿入したときの歪加工温度を１３９０℃としたことを除いて、実施例１と同様にして負極を作製した。この負極を実施例４とした。
【００３５】
＜実施例５＞
粉砕した多結晶シリコン粒子１００重量％に、平均粒径０．１μｍのアセチレンブラックからなる炭素質粒子を１重量％混合したことを除いて、実施例１と同様にして負極を作製した。この負極を実施例５とした。
＜実施例６＞
粉砕した多結晶シリコン粒子１００重量％に、平均粒径０．１μｍのアセチレンブラックからなる炭素質粒子を３重量％混合したことを除いて、実施例１と同様にして負極を作製した。この負極を実施例６とした。
【００３６】
＜実施例７＞
粉砕した多結晶シリコン粒子１００重量％に、平均粒径０．１μｍのアセチレンブラックからなる炭素質粒子を４０重量％混合したことを除いて、実施例１と同様にして負極を作製した。この負極を実施例７とした。
＜実施例８＞
粉砕した多結晶シリコン粒子１００重量％に、平均粒径０．１μｍのアセチレンブラックからなる炭素質粒子を６０重量％混合したことを除いて、実施例１と同様にして負極を作製した。この負極を実施例８とした。
【００３７】
＜実施例９＞
粉砕した多結晶シリコン粒子１００重量％に、平均粒径０．１μｍのアセチレンブラックからなる炭素質粒子を１重量％混合して混合体を作製した後に、次のようにして結合粒子を作製した。先ず混合体を圧縮成形してペレットを作製した。次にこのペレットをアルゴンガス雰囲気で８００℃の温度に４時間保持して焼成した。更にこの焼成されたペレットを湿式ボールミルにより粉砕することにより、平均粒径が１０μｍの多結晶シリコン及び炭素質の結合粒子を得た。上記以外は実施例１と同様にして負極を作製した。この負極を実施例９とした。
【００３８】
＜実施例１０＞
粉砕した多結晶シリコン粒子１００重量％に、平均粒径０．１μｍのアセチレンブラックからなる炭素質粒子を３重量％混合して混合体を作製した後に、次のようにして結合粒子を作製した。先ず混合体を圧縮成形してペレットを作製した。次にこのペレットをアルゴンガス雰囲気で８００℃の温度に４時間保持して焼成した。更にこの焼成されたペレットを湿式ボールミルにより粉砕することにより、平均粒径が１０μｍの多結晶シリコン及び炭素質の結合粒子を得た。上記以外は実施例１と同様にして負極を作製した。この負極を実施例１０とした。
【００３９】
＜実施例１１＞
粉砕した多結晶シリコン粒子１００重量％に、平均粒径０．１μｍのアセチレンブラックからなる炭素質粒子を４０重量％混合して混合体を作製した後に、次のようにして結合粒子を作製した。先ず混合体を圧縮成形してペレットを作製した。次にこのペレットをアルゴンガス雰囲気で８００℃の温度に４時間保持して焼成した。更にこの焼成されたペレットを湿式ボールミルにより粉砕することにより、平均粒径が１０μｍの多結晶シリコン及び炭素質の結合粒子を得た。上記以外は実施例１と同様にして負極を作製した。この負極を実施例１１とした。
【００４０】
＜実施例１２＞
粉砕した多結晶シリコン粒子１００重量％に、平均粒径０．１μｍのアセチレンブラックからなる炭素質粒子を６０重量％混合して混合体を作製した後に、次のようにして結合粒子を作製した。先ず混合体を圧縮成形してペレットを作製した。次にこのペレットをアルゴンガス雰囲気で８００℃の温度に４時間保持して焼成した。更にこの焼成されたペレットを湿式ボールミルにより粉砕することにより、平均粒径が１０μｍの多結晶シリコン及び炭素質の結合粒子を得た。上記以外は実施例１と同様にして負極を作製した。この負極を実施例１２とした。
【００４１】
＜比較例１＞
負極材料として、平均粒径が５μｍである単結晶シリコン粒子を用いたことを除いて、実施例１と同様にして負極を作製した。この負極を比較例１とした。
＜比較例２＞
インゴットを高温塑性加工装置に挿入したときの歪加工温度を９００℃としたことを除いて、実施例１と同様にして負極を作製した。この負極を比較例２とした。
＜比較例３＞
インゴットを高温塑性加工装置に挿入したときの歪加工温度を１４００℃としたことを除いて、実施例１と同様にして負極を作製した。この負極を比較例３とした。
【００４２】
＜比較例４＞
粉砕した多結晶シリコン粒子１００重量％に、平均粒径０．１μｍのアセチレンブラックからなる炭素質粒子を０．１重量％混合したことを除いて、実施例１と同様にして負極を作製した。この負極を比較例４とした。
＜比較例５＞
粉砕した多結晶シリコン粒子１００重量％に、平均粒径０．１μｍのアセチレンブラックからなる炭素質粒子を２００重量％混合したことを除いて、実施例１と同様にして負極を作製した。この負極を比較例５とした。
【００４３】
＜比較例６＞
粉砕した多結晶シリコン粒子１００重量％に、平均粒径０．１μｍのアセチレンブラックからなる炭素質粒子を０．１重量％混合して混合体を作製した後に、次のようにして結合粒子を作製した。先ず混合体を圧縮成形してペレットを作製した。次にこのペレットをアルゴンガス雰囲気で８００℃の温度に４時間保持して焼成した。更にこの焼成されたペレットを湿式ボールミルにより粉砕することにより、平均粒径が１０μｍの多結晶シリコン及び炭素質の結合粒子を得た。上記以外は実施例１と同様にして負極を作製した。この負極を比較例６とした。
【００４４】
＜比較例７＞
粉砕した多結晶シリコン粒子１００重量％に、平均粒径０．１μｍのアセチレンブラックからなる炭素質粒子を２００重量％混合して混合体を作製した後に、次のようにして結合粒子を作製した。先ず混合体を圧縮成形してペレットを作製した。次にこのペレットをアルゴンガス雰囲気で８００℃の温度に４時間保持して焼成した。更にこの焼成されたペレットを湿式ボールミルにより粉砕することにより、平均粒径が１０μｍの多結晶シリコン及び炭素質の結合粒子を得た。上記以外は実施例１と同様にして負極を作製した。この負極を比較例７とした。
【００４５】
＜比較試験及び評価＞
図２に示すように、実施例１〜１２及び比較例１〜７の負極２１を充放電サイクル試験装置３１に取付けた。この装置３１は、容器３２に電解液３３（リチウム塩を有機溶媒に溶かしたもの）が貯留され、上記負極２１が正極２２（縦×横×厚さがそれぞれ２ｃｍ×２ｃｍ×０．２ｃｍの金属リチウム板：対極）及び参照極２３（縦×横×厚さがそれぞれ１ｃｍ×１ｃｍ×０．２ｃｍの金属リチウム板）とともに電解液３３に浸され、更に負極２１，正極２２及び参照極２３がポテンシオスタット３４（ポテンショメータ）にそれぞれ電気的に接続された構成となっている。この装置を用いて充放電サイクル試験を行い、各負極の初回放電容量（ｍＡ・時／ｇ）と、初回充放電効率（％）と、放電容量維持率（％）をそれぞれ測定し、その結果を、シリコン粒子の形態と、インゴットの歪加工温度と、多結晶シリコン粒子及び炭素質粒子の混合割合と、多結晶シリコン粒子及び炭素質粒子を結合したか否かとともに、表１に示す。
【００４６】
なお、充放電試験は、充電及び放電時の電流密度を０．５ｍＡ／ｃｍ２とし、充電時に初期電圧から０．１ＶまでＣＶＣＣ法で負極にリチウムを吸蔵させ、放電時に２ＶまでＣＣ法で負極からリチウムを放出させることにより行った。初回放電容量は最初の放電時の容量であり、初回充放電効率は［（初回放電容量／初回充電容量）×１００％］より算出した。また放電容量維持率（％）は次の式（１）より算出した。
放電容量維持率＝（２０サイクル目の放電容量／初回放電容量）×１００…（１）
【００４７】
【表１】
2004303593.tif 000003
【００４８】
表１から明らかなように、初回充放電効率は比較例１〜７では３２〜６２％と低かったのに対し、実施例１〜１２では６８〜７２％と高くなった。また放電容量維持率は比較例１〜７では８〜５２％と低かったのに対し、実施例１〜１２では６０〜７２％と高くなった。
【００４９】
【発明の効果】
以上述べたように、本発明によれば、多結晶シリコン粒子内に複数の結晶粒が存在し、各結晶粒内に複数の亜結晶粒が存在するように構成したので、リチウムイオンの吸蔵及び放出時の体積変化が多結晶シリコン粒子の結晶粒の粒界及び亜結晶粒の亜粒界により緩和される。この結果、多結晶シリコン粒子内に亀裂が発生しないので、多結晶シリコン粒子が割れて細かくなるのを防止できる。
また多結晶シリコン粒子にリン、ホウ素及びアルミニウムからなる群より選ばれた１種又は２種以上の元素を不純物としてドープしたり、或いは多結晶シリコン粒子に炭素質粒子を混合すれば、導電性の低い多結晶シリコン粒子を主成分とする負極材料の導電性を高めることができる。
【００５０】
また多結晶シリコン粒子に結合材を混合して負極を作製すれば、負極材料中の多結晶シリコン粒子によるリチウムイオンの吸蔵及び放出時における体積変化が多結晶シリコン粒子の結晶粒の粒界及び亜結晶粒の亜粒界により緩和されるので、負極のサイクル寿命を延すことができるとともに、負極の充放電効率を向上できる。
【００５１】
また上記負極を用いた非水電解液リチウム二次電池又はリチウムイオンポリマー二次電池では、多結晶シリコン粒子によるリチウムイオンの吸蔵及び放出時における体積変化が多結晶シリコン粒子の結晶粒の粒界及び亜結晶粒の亜粒界で緩和されるので、二次電池のサイクル寿命を延すことができるとともに、二次電池の充放電効率を向上できる。また電圧降下させずに二次電池の高密度充放電を行うことができる、即ち二次電池の高密度充放電特性を向上できる。
【００５２】
更にシリコン原料によりインゴットを作製し、このインゴットを非酸化雰囲気中で１０００〜１３９０℃の温度に保持した状態でインゴット内の歪速度が１×１０−３〜１×１０−５／秒となるようにインゴットを加圧して塑性加工し、この加熱・加圧されたインゴットを粉砕することにより上記多結晶シリコン粒子を作製すれば、比較的簡単な工程で上記負極材料を製造できるので、僅かな製造コストの増大で済む。
【図面の簡単な説明】
【図１】本発明実施形態のリチウム二次電池用負極材料の主成分である多結晶シリコン粒子の断面図。
【図２】実施例及び比較例のリチウム二次電池用負極の充放電サイクル試験に用いられる装置。
【符号の説明】
１１  多結晶シリコン粒子
１２  結晶粒
１３  亜結晶粒
【図１】
2004303593.tif 000004
【図２】
2004303593.tif 000005